(57)【要約】【課題】  少なくとも一つの塗布液は揮発性溶媒を含有した複数の塗布液を同時重層用スライド型コータを用いて同時重層塗布を行う際、ビードが安定し筋故障の発生が無く、長時間塗布が可能な同時重層用スライド型コータの提供。【解決手段】  連続走行する帯状支持体上に、少なくとも２つの塗布液を同時に塗布する塗布方式に用いる、少なくとも２つのスリットと、該スリット及びスライド面を構成する少なくとも３つのバーとを有する同時重層用スライド型コータにおいて、該塗布液の少なくとも一つの塗布液は揮発性溶媒を含有し、該バーの内、該帯状支持体と向き合うフロントバーのリップの長さが０．５〜５．０ｍｍであることを特徴とする同時重層用スライド型コータ。【選択図】        図１
2005058882.tif 000002
【特許請求の範囲】
【請求項１】
連続走行する帯状支持体上に、少なくとも２つの塗布液を同時に塗布する塗布方式に用いる、少なくとも２つのスリットと、該スリット及びスライド面を構成する少なくとも３つのバーとを有する同時重層用スライド型コータにおいて、
該塗布液の少なくとも一つの塗布液は揮発性溶媒を含有し、
該バーの内、該帯状支持体と向き合うフロントバーのリップの長さが０．５〜５．０ｍｍであることを特徴とする同時重層用スライド型コータ。
【請求項２】
連続走行する帯状支持体上に、少なくとも２つの塗布液を同時に塗布する塗布方式に用いる少なくとも２つのスリットと、該スリット及びスライド面を構成する少なくとも３つのバーとを有する同時重層用スライド型コータにおいて、該塗布液の少なくとも一つの塗布液は揮発性溶媒を含有しており、該バーの内、該支持体と向き合うフロントバーのリップに続く下部に曲率半径が５〜３０ｍｍの曲面部分を少なくとも一部含む凹部を有することを特徴とする同時重層用スライド型コータ。
【請求項３】
前記凹部は、リップの長さに対して２〜１００倍の長さを有していることを特徴とする請求項２に記載の同時重層用スライド型コータ。
【請求項４】
前記リップの長さが０．５〜５．０ｍｍであることを特徴とする請求項２又は３に記載の同時重層用スライド型コータ。
【請求項５】
前記揮発性溶媒を含有した塗布液は粘度が０．２〜２．０Ｐａ・ｓで、表面張力が１５〜３５ｍＮ／ｍであることを特徴とする請求項１〜４の何れか１項に記載の同時重層用スライド型コータ。
【請求項６】
連続走行する帯状支持体上に、少なくとも２つのスリットと、該スリット及びスライド面を構成する少なくとも３つのバーとを有する同時重層用スライド型コータを用いて少なくとも２つの塗布液を同時に塗布する同時重層塗布方法において、
該塗布液の少なくとも一つの塗布液は揮発性溶媒を含有し、
該バーの内、該帯状支持体と向き合うフロントバーのリップの最上部の前記帯状支持体との距離と、該リップの最下部の前記帯状支持体との距離との差を０〜１．０ｍｍにして塗布することを特徴とする同時重層塗布方法。
【請求項７】
前記揮発性溶媒を含有した塗布液は粘度が０．２〜２．０Ｐａ・ｓで、表面張力が１５〜３５ｍＮ／ｍであることを特徴とする請求項６に記載の同時重層塗布方法。
【請求項８】
前記同時重層用スライド型コータが請求項１〜５の何れか１項に記載の同時重層用スライド型コータであることを特徴とする請求項６に記載の同時重層塗布方法。
【発明の詳細な説明】
【技術分野】
【０００１】
本発明は、連続走行する帯状支持体上に、少なくとも２つの塗布液を同時に塗布する塗布方式に用いる少なくとも２つのスリットと、該スリット及びスライド面を構成する少なくとも３つのバーとを有する同時重層用スライド型コータ（以下、単にスライド型コータともいう）及び同時重層塗布方法に関する。
【背景技術】
【０００２】
従来より、連続走行する帯状支持体（以下、支持体ともいう）に塗布液を塗布する方法として、Ｅｄｗａｒｄ  Ｃｏｈｅｎ，Ｅｄｇａｒ  Ｇｕｔｏｆｆ著「ＭＯＤＥＲＮ  ＣＯＡＴＩＮＧ  ＡＮＤ  ＤＲＹＩＮＧ  ＴＥＣＨＮＯＬＯＧＹ」に述べられている如く、例えばディップ塗布法、ブレード塗布法、エアーナイフ塗布法、ワイヤーバー塗布法、グラビア塗布法、リバース塗布法、リバースロール塗布法、エクストルージョン塗布法、スライド塗布法、カーテン塗布法等が知られている。そして、これらの塗布方法において、支持体の幅方向に均一な乾燥膜厚にするため、塗布時の塗布膜厚精度、均一性等に注意が払われ塗布を行っている。
【０００３】
これらの塗布方法の中で、一般的に感光材料や磁気記録材料等の塗布には高速、薄膜、多層同時塗布が可能であることから、スライド型コータを使用したスライド塗布法が広く用いられている。スライド型コータを使用したスライド塗布法に付き図で概略を説明する。
【０００４】
図５はスライド型コータを使用したスライド塗布方式の概略図である。図５の（ａ）はバックロールで塗布反対面を保持された支持体の保持部へ、スライド型コータを使用して塗布するスライド塗布方式の模式図である。図５の（ｂ）は図５の（ａ）に示されるスライド型コータの拡大概略平面図である。図５の（ｃ）は図５の（ａ）のＸで示される部分の拡大概略断面図である。
【０００５】
図中、１はスライド型コータを示し、２はバックロールを示し、３は連続走行する帯状支持体を示す。矢印は帯状支持体３の搬送方向を示す。１０１はスライド型コータを構成しているバーを示し、本図の場合はバー１０１ａ〜１０１ｄの４本のバーでスライド型コータ１を構成している。バーの数は固定されているのではなく、塗布する層の数に応じて増減することが可能である。
【０００６】
これらスライド型コータ１を構成しているバー１０１ａ〜１０１ｄの内、帯状支持体３と向き合うリップ部１０３を有するバー１０１ａをフロントバーと言い、中間に位置するバー１０１、１０１ｃをセンターバーと言い、最上部のバー１０１ｄをバックバーと言う。
【０００７】
１０２はバーの間に作られた塗布液の流出口であるスリットを示し、本図の場合はバー１０１ａ〜１０１ｄの４本のバーの間に作られた各スリット１０２ａ〜１０２ｃを有している。１０２ａ１〜１０２ｃ１は各スリットの出口のエッジ部を示す。
【０００８】
１０４は供給管４０３から送られてくる塗布液をスリット１０２より幅方向に均一に押し出すためにスリットに設けられたポケットを示す。１０４ａ〜１０４ｃは各スリット１０２ａ〜１０２ｃに設けられているポケットを示す。
【０００９】
１０５は各バーの先端面で構成されたコータのスライド面を示し、本図の場合は各バー１０１ａ〜１０１ｄによりスライド面１０５ａ〜１０５ｄが構成されている。１０７ａ、１０７ｂはスライド面１０５の両端に設けられたエッジガイドを示す。塗布液供給系４の調製釜４０１で調製された塗布液を送液ポンプ４０２により供給管４０３を通して、各スリットに作られたポケット１０４に供給され、各スリットから押し出された塗布液はエッジガイド１０７ａ、１０７ｂにより幅を規制されスライド面１０５を流下し、リップ部１０３で帯状支持体との間にビード１０６と称する塗布液溜まりをつくり、このビードを介してバックロール２により塗布反対面を保持され搬送される支持体３の保持部に塗布される。この様にビードを介して塗布を行うことからスライドビード塗布とも言われている。
【００１０】
１０７ｃはエッジガイド１０７ａの塗布液と接する面（以下、接液面ともいう）を示し、１０７ｄはエッジガイド１０７ｂの接液面を示す。エッジガイド１０７ａ、１０７ｂにより塗布幅の均一性が規制されるため、スライド型コータ１を使用した塗布方法ではエッジガイド１０７ａ、１０７ｂは必須の部材となっている。５ａは支持体に塗布された塗布層を示す。６はビード形成を安定化ためスライド型コータの下部に設けられた減圧室を示し、６０１は吸引管を示す。
【００１１】
本図に示す様なスライド型コータにおいては、塗布の安定のためにはビードの安定性が非常に大きく影響する。ビードの安定性はリップとウェブの間隙の設定、環境条件、塗布液物性すなわち粘度、表面張力特に多層同時塗布の場合は、層間の物性の関係等が大きく影響し、さらに塗布速度が早くなったり、膜厚が薄くなると、ビードの安定が難しくなる。ビードが不安定であると筋故障、尾引き故障、液切れ等の故障が発生する。
【００１２】
更にビードが不安定になる原因としてリップ部に付着する塗布液の乾燥に伴う固化固着物が挙げられる。特に揮発性溶媒を含有した溶剤系の塗布液をスライド型コータに使用した塗布の場合、リップ部に付着する塗布液が乾燥し、固化固着することで、ビードの形成が不安定になったり、固化固着物が支持体上に触れて筋故障の発生の１つの原因となったりする。
【００１３】
このような原因の筋故障が発生すると、その部分は製品として使うことができず、その部分を切除して合理的な材料採りをしたとしても製品収率が大きく低下しその選別作業の工数も増加する。
【００１４】
リップ部への塗布液の固化固着を防止し、ビードを安定化する方法として次に示す対策が取られてきた。
【００１５】
例えば、リップ部に撥水性樹脂を施すことで、リップ部への塗布液の固化固着を防止しビードの安定化を行う方法が知られている（例えば、特許文献１を参照。）。リップ部の表面粗さを０．５μｍ以上に粗面化することでリップ部への塗布液の固化固着を防止しビードの安定化を行う方法が知られている（例えば、特許文献２を参照。）。リップ部の表面に親水化処理を施し酸化被膜を形成することでリップ部への塗布液の固化固着を防止しビードの安定化を行う方法が知られている（例えば、特許文献３を参照。）。ビード部を支持体の搬送方向の上流側から減圧しつつ、同時に搬送方向の下流側から加圧することでビードの安定化を行う方法が知られている（例えば、特許文献４を参照。）。
【００１６】
しかしながら、これらの対策は以下の如き欠点を有している。
【００１７】
特許文献１〜３に記載の技術の場合、揮発性溶媒を含有している表面張力が１５〜３５ｍＮ／ｍで、粘度が０．２〜２．０Ｐａ・ｓの塗布液を同時重層塗布した場合、リップ部でビードの形成が不安定になり安定した塗布が出来なくなる。
【００１８】
特許文献４に記載の技術の場合、揮発性溶媒を含有している塗布液の場合、加圧風により揮発性溶媒が蒸発し、塗布液の表面に被膜が形成されやすくなり、塗布液の流れが安定しなくなり塗布故障が発生し易くなる。
【００１９】
このような状況から、少なくとも一つの塗布液は揮発性溶媒を含有した複数の塗布液をスライド型コータを用いて同時重層塗布を行う際、ビードが安定し筋故障の発生が無く、長時間塗布が可能なスライド型コータの開発が望まれている。
【特許文献１】特公平１−５７６２９号公報
【特許文献２】特開平６−１５２１１号公報
【特許文献３】特開平６−１４２５８９号公報
【特許文献４】特開平１０−１１８５６０号公報
【発明の開示】
【発明が解決しようとする課題】
【００２０】
本発明は上記状況に鑑み成されたものであり、その目的は、少なくとも一つの塗布液は揮発性溶媒を含有した複数の塗布液をスライド型コータを用いて同時重層塗布を行う際、ビードが安定し筋故障の発生が無く、長時間塗布が可能なスライド型コータを提供することである。
【課題を解決するための手段】
【００２１】
本発明の上記目的は、以下の構成により達成された。
（請求項１）
連続走行する帯状支持体上に、少なくとも２つの塗布液を同時に塗布する塗布方式に用いる、少なくとも２つのスリットと、該スリット及びスライド面を構成する少なくとも３つのバーとを有する同時重層用スライド型コータにおいて、
該塗布液の少なくとも一つの塗布液は揮発性溶媒を含有し、
該バーの内、該帯状支持体と向き合うフロントバーのリップの長さが０．５〜５．０ｍｍであることを特徴とする同時重層用スライド型コータ。
（請求項２）
連続走行する帯状支持体上に、少なくとも２つの塗布液を同時に塗布する塗布方式に用いる少なくとも２つのスリットと、該スリット及びスライド面を構成する少なくとも３つのバーとを有する同時重層用スライド型コータにおいて、該塗布液の少なくとも一つの塗布液は揮発性溶媒を含有しており、該バーの内、該支持体と向き合うフロントバーのリップに続く下部に曲率半径が５〜３０ｍｍの曲面部分を少なくとも一部含む凹部を有することを特徴とする同時重層用スライド型コータ。
（請求項３）
前記凹部は、リップの長さに対して２〜１００倍の長さを有していることを特徴とする請求項２に記載の同時重層用スライド型コータ。
（請求項４）
前記リップの長さが０．５〜５．０ｍｍであることを特徴とする請求項２又は３に記載の同時重層用スライド型コータ。
（請求項５）
前記揮発性溶媒を含有した塗布液は粘度が０．２〜２．０Ｐａ・ｓで、表面張力が１５〜３５ｍＮ／ｍであることを特徴とする請求項１〜４の何れか１項に記載の同時重層用スライド型コータ。
（請求項６）
連続走行する帯状支持体上に、少なくとも２つのスリットと、該スリット及びスライド面を構成する少なくとも３つのバーとを有する同時重層用スライド型コータを用いて少なくとも２つの塗布液を同時に塗布する同時重層塗布方法において、
該塗布液の少なくとも一つの塗布液は揮発性溶媒を含有し、
該バーの内、該帯状支持体と向き合うフロントバーのリップの最上部の前記帯状支持体との距離と、該リップの最下部の前記帯状支持体との距離との差を０〜１．０ｍｍにして塗布することを特徴とする同時重層塗布方法。
（請求項７）
前記揮発性溶媒を含有した塗布液は粘度が０．２〜２．０Ｐａ・ｓで、表面張力が１５〜３５ｍＮ／ｍであることを特徴とする請求項６に記載の同時重層塗布方法。
（請求項８）
前記同時重層用スライド型コータが請求項１〜５の何れか１項に記載の同時重層用スライド型コータであることを特徴とする請求項６に記載の同時重層塗布方法。
【発明の効果】
【００２２】
少なくとも一つの塗布液は揮発性溶媒を含有した複数の塗布液を同時重層用スライド型コータを用いて同時重層塗布を行う際、ビードが安定し筋故障の発生が無く、長時間塗布が可能な同時重層用スライド型コータを提供することが出来、筋及びムラ故障が抑制され、性能・物性面の品質が向上し、合わせて塗布の安定生産が容易となった。
【発明を実施するための最良の形態】
【００２３】
本発明に係る実施の形態を図１〜図４を参照して説明するが本発明はこれに限定されるものではない。
【００２４】
図１は本発明のスライド型コータを使用したスライド塗布方式の概略図である。図１の（ａ）はバックロールで塗布反対面を保持された支持体の保持部へ、同時重層用スライド型コータを使用して塗布するスライド塗布方式の模式図である。図１の（ｂ）は図１の（ａ）に示される同時重層用スライド型コータの拡大概略平面図である。図１の（ｃ）は図１の（ａ）に示される同時重層用スライド型コータの拡大概略断面図である。尚、図１の（ｃ）は同時重層用スライド型コータを構成しているバーの形状を示すため塗布液は省略してある。
【００２５】
図中、７はスライド型コータを示し、２はバックロールを示し、３は連続走行する帯状支持体を示す。矢印は帯状支持体３の搬送方向を示す。７０１はスライド型コータを構成しているバーを示し、本図の場合はバー７０１ａ〜７０１ｄの４本のバーでスライド型コータ７を構成している。
【００２６】
７０２はバーの間に作られた塗布液の流出口であるスリットを示し、本図の場合はバー７０１ａ〜７０１ｄの４本のバーの間に作られた３つの各スリット７０２ａ〜７０２ｃを有している。各スリット７０２ａ〜７０２ｃから吐出する塗布液の限定はなく、塗布する製品により随時選択することが可能である。例えば最下層の塗布液が０．１〜２．０Ｐａ・ｓの高粘度の場合は、スライド面上の最下層の塗布液の流れを良くし、塗布安定のために最下層の塗布液の下に塗布補助液（本発明ではスリップ層塗布液ともいう）を供給する場合もある。又、バーの数は固定されているのではなく、塗布する層の数に応じて増減することが可能である。
【００２７】
本図のスライド型コータ７の場合は、スリット７０２ａはスベリ層用の溶液を吐出し、スリット７０２ｂ及びスリット７０２ｃは塗布液を吐出用に使用することが可能である。使用する塗布液は少なくとも１つの塗布液が揮発性溶剤を含有した塗布液である。
【００２８】
本発明に係る揮発性の溶媒を含む塗布液は、粘度が０．２〜２．０Ｐａ・ｓで、表面張力が１５〜３５ｍＮ／ｍであることが好ましい。粘度が０．２Ｐａ・ｓ未満の場合は、多量の溶媒を使用し低粘度にするため、使用する溶媒の種類によっては乾燥負荷が掛かり生産性が劣化かる場合がある。粘度が２．０Ｐａ・ｓを越えた場合は、溶媒の量が減少することにより、添加剤の種類によっては溶解し難くなり必要とする性能が得られなくなる場合がある。
【００２９】
表面張力が１５ｍＮ／ｍ未満の場合は、使用する溶媒（例えば、メチルエチルケトン（ＭＥＫ））の使用が制限されるため、必要とする性能が得られなくなる場合がある。表面張力が３５ｍＮ／ｍを越えた場合は、使用する溶媒（例えば、ＭＥＫ）の使用が制限されるため、必要とする性能が得られなくなる場合がある。
【００３０】
本発明に係る揮発性の溶媒を含む塗布液は、粘度及び表面張力がこれらの範囲にあれば特くに限定はなく、例えば熱現像感光材料用塗布液、磁気材料用塗布液、ハロゲン化銀感光材料等の画像記録材料用塗布液が挙げられる。
【００３１】
７０２ａ１〜７０２ｃ１は各スリットの出口のエッジ部を示し、７０３は帯状支持体３と向き合うリップ部を示す。７０４は供給管４０３から送られてくる塗布液をスリット７０２より幅方向に均一に押し出すためにスリットに設けられたポケットを示す。７０４ａ〜７０４ｃは各スリット７０２ａ〜７０２８ｃに設けられているポケットを示す。
【００３２】
７０５は各バーの先端面で構成されたコータのスライド面を示し、本図の場合は各バー７０１ａ〜７０１ｄによりスライド面７０５ａ〜７０５ｄが構成されている。
【００３３】
７０６ａ、７０６ｂはスライド面７０５の両端に設けられたエッジガイドを示す。塗布液供給系４の調製釜４０１で調製された塗布液を送液ポンプ４０２により供給管４０３を通して、各スリットに作られたポケット７０４に供給され、各スリットから押し出された塗布液はエッジガイド７０６ａ、７０６ｂにより幅を規制されスライド面７０５を流下し、リップ部７０３で帯状支持体との間にビード７０８と称する塗布液溜まりをつくり、このビード７０８を介してバックロール２により塗布反対面を保持され搬送される支持体３の保持部に塗布される。７０６ｃはエッジガイド７０６ａの塗布液と接する面（以下、接液面ともいう）を示し、７０６ｄはエッジガイド７０６ｂの接液面を示す。エッジガイド７０６ａ、７０６ｂにより塗布幅の均一性が規制されるため、スライド型コータ１を使用した塗布方法ではエッジガイド７０６ａ、７０６ｂは必須の部材となっている。５ｂは支持体に塗布された塗布層を示す。６は塗布の安定化のためスライド型コータの下部に設けられた減圧室を示し、６０１は吸引管を示す。
【００３４】
７０７はリップ部７０３の下部に設けられた凹部を示す。リップ部７０３及び凹部７０７の形状については図２で詳細に説明する。
【００３５】
本図に示すスライド型コータは、塗布時に待機位置より塗布位置まで移動し、塗布終了後は待機位置まで移動するようになっている。待機位置では各スリットから吐出する塗布液の吐出量の調整、スライド面の清掃等が行われる。
【００３６】
図２は図１の（ｃ）のＹで示される部分の拡大概略図である。
【００３７】
図中、Ｍはリップ部７０３の長さを示す。長さＭは０．５〜５．０ｍｍである。０．５ｍｍ未満の場合は、粘度が０．２〜２．０Ｐａ・ｓで、表面張力が１５〜３５ｍＮ／ｍである揮発溶媒を含む塗布液ではリップ部における流れが悪くなりビードの形成が不安定となり、安定した塗布が行われなくり好ましくない。５ｍｍを越えた場合は、粘度が０．２〜２．０Ｐａ・ｓで、表面張力が１５〜３５ｍＮ／ｍである揮発溶媒を含む塗布液ではビードの形成位置が不安定になり形成されたビードが不安定となり安定した塗布が行われなくなり好ましくない。
【００３８】
凹部７０７は曲率半径が５〜３０ｍｍの曲面部分を少なくとも一部含んでおり、凹部７０７の全長はリップ部７０３の長さに対して２〜１００倍であることが好ましい。凹部７０７の曲面部分の曲率半径が５ｍｍ未満の場合は、リップ部が長くなった状態と同じになり、粘度が０．２〜２．０Ｐａ・ｓで、表面張力が１５〜３５ｍＮ／ｍである揮発溶媒を含む塗布液ではビードの形成位置が不安定になり形成されたビードが不安定となり安定した塗布が行われなくなり好ましくない。３０ｍｍを越えた場合は、凹部を設けたバーの真直度が低下し凹部を設けたバーで構成されるスリットの精度が悪くなり塗布液の流れが不安定になり安定した塗布が行われなくなり好ましくない。
【００３９】
凹部７０７の全長がリップ部７０３の長さに対して２倍未満の場合は、リップ部が長くなった状態と同じになり、粘度が０．２〜２．０Ｐａ・ｓで、表面張力が１５〜３５ｍＮ／ｍである揮発溶媒を含む塗布液ではビードの形成位置が不安定になり形成されたビードが不安定となり安定した塗布が行われなくなり好ましくない。１００倍を越した場合は、凹部を設けたバーの真直度が低下し凹部を設けたバーで構成されるスリットの精度が悪くなり塗布液の流れが不安定になり安定した塗布が行われなくなり好ましくない。
【００４０】
図３はリップ部及び凹部の形状の一例を示す概略断面図である。
（１）はリップ部７０３に繋がる面が曲面と下側が傾斜した平面とから構成された凹部７０７の場合を示している。（２）はリップ部７０３に繋がる面がスライド面７０５ａと平行な平面と他が曲面とから構成された凹部７０７の場合を示している。（３）はリップ部７０３に繋がる面が傾斜した平面と他が曲面とから構成された凹部７０７の場合を示している。（４）はリップ部７０３に繋がる面が曲面と下側がスライド面７０５ａと平行な平面とから構成された凹部７０７の場合を示している。（５）はリップ部７０３が外側に傾斜した斜面で、リップ部７０３に繋がる面が曲面で構成された凹部７０７の場合を示している。（６）はリップ部７０３が内側に傾斜した斜面で、リップ部７０３に繋がる面がスライド面７０５ａと平行な平面と他が曲面とから構成された凹部７０７の場合を示している。尚、本図で示されるリップ部及び凹部の寸法は全て図２で示されるリップ部及び凹部の寸法と同じである。
【００４１】
フロントバーのリップの形状やリップ下側形状を図２、図３に示す寸法、形状にすることにより、次の効果が挙げられる。
【００４２】
１）リップ部におけるビードの形成が安定し、長時間の安定した塗布が可能となり、塗布故障が抑制され、性能・物性面の品質向上が可能となった。
【００４３】
２）フロントバーの真直度を維持し、リップの形状やリップ下側の凹部形状を最適置にすることが出来、塗布液の安定供給が可能となり、リップ部におけるビードの形成が安定した。
【００４４】
３）揮発性溶媒を含有した塗布液が高粘度・低表面張力（例えば粘度が０．２〜２．０Ｐａ・ｓで、表面張力が１５〜３５ｍＮ／ｍ）の場合でも対応が可能となり、塗布液の適応範囲が広がり、要求される各種製品への対応が可能となった。
【００４５】
図４は図１の（ａ）のＸで示される部分の拡大概略図である。尚、本図では、リップと帯状支持体との位置関係を示すため塗布液は省略してある。
【００４６】
図中、Ｅはリップ部７０３の最上部と帯状支持体３との距離を示し、Ｆはリップ部７０３の最下部と帯状支持体３との距離を示す。本発明ではリップ部７０３の最下部と帯状支持体３との距離とリップ部７０３の最上部と帯状支持体３との距離の差が０〜１．０ｍｍである。
【００４７】
差が負（−）の場合は、粘度が０．２〜２．０Ｐａ・ｓで、表面張力が１５〜３５ｍＮ／ｍである揮発溶媒を含む塗布液ではビードの形成位置が不安定になり形成されたビードが不安定となり安定した塗布が行われなくなり好ましくない。１．０ｍｍを越える場合は、粘度が０．２〜２．０Ｐａ・ｓで、表面張力が１５〜３５ｍＮ／ｍである揮発溶媒を含む塗布液ではビードの形成位置が不安定になり形成されたビードが不安定となり安定した塗布が行われなくなり好ましくない。
【００４８】
図１〜図３に示す本発明の同時重層用スライドコータを使用し、図４に示す如き位置で帯状支持体に塗布することで次の効果が得られる。
【００４９】
１）フロントバーのリップの形状やリップ下側形状を図２、図３に示す最適値の寸法、形状にすることで、揮発性溶媒を含有した塗布液が高粘度・低表面張力（例えば粘度が０．２〜２．０Ｐａ・ｓで、表面張力が１５〜３５ｍＮ／ｍ）の場合でも、スライド面上の塗布液の流れが安定し、安定したビードが形成され、長時間の安定した塗布が行うことが出来、塗布故障が抑制され、性能・物性面の品質向上が可能となった。また、塗布の安定生産が容易となった。
【００５０】
２）使用可能の塗布液の範囲が広がり、要求される各種性能を有する製品の対応が可能になった。
【００５１】
以下、実施例を挙げて本発明の具体的効果を示すが、本発明の態様はこれに限定されるものではない。
【実施例】
【００５２】
実施例１
以下に示す方法に従って、有機銀成分を含有した感光層塗布液及び表面保護層塗布液を調製した。
【００５３】
〈感光層塗布液〉
《ハロゲン化銀乳剤Ａの調製》
水９００Ｌ中にイナートゼラチン７．５ｋｇ及び臭化カリウム１０ｇを溶解して温度３５℃、ｐＨを３．０に合わせた後、硝酸銀７４ｋｇを含む水溶液３７０Ｌと（９８／２）のモル比の臭化カリウムと沃化カリウム及び〔Ｉｒ（ＮＯ）Ｃｌ5〕塩を銀１モル当たり１×１０-6モル及び塩化ロジウム塩を銀１モル当たり１×１０-6モルを含む水溶液３７０Ｌを、ｐＡｇ７．７に保ちながらコントロールドダブルジェット法で添加した。その後、４−ヒドロキシ−６−メチル−１，３，３ａ，７−テトラザインデンを添加し、ＮａＯＨでｐＨを５に調整して、平均粒子サイズ０．０６μｍ、単分散度１０％、投影直径面積の変動係数８％、〔１００〕面比率８７％の立方体沃臭化銀粒子を得た。この乳剤に、ゼラチン凝集剤を用いて凝集沈降させ脱塩処理を行った後、フェノキシエタノール１００ｇを加え、ｐＨ５．９、ｐＡｇ７．５に調整して、ハロゲン化銀乳剤を得た。さらに、得られたハロゲン化銀乳剤に、塩化金酸及び無機硫黄で化学増感を行いハロゲン化銀乳剤Ａを得た。
【００５４】
上記単分散度及び投影直径面積の変動係数は、下式により算出した。
【００５５】
単分散度（％）＝（粒径の標準偏差）／（粒径の平均値）×１００
投影直径面積の変動係数（％）＝（投影直径面積の標準偏差）／（投影直径面積の平均値）×１００
《ベヘン酸Ｎａ溶液の調製》
９４５Ｌの純水にベヘン酸３２．４ｋｇ、アラキジン酸９．９ｋｇ、ステアリン酸５．６ｋｇを９０℃で溶解した。次に高速で攪拌しながら１．５モル／Ｌの水酸化ナトリウム水溶液９８Ｌを添加した。次に濃硝酸０．９３Ｌを加えた後、５５℃に冷却して３０分攪拌させてベヘン酸Ｎａ溶液を得た。
（プレフォーム乳剤の調製）
上記のベヘン酸Ｎａ溶液に前記ハロゲン化銀乳剤Ａを１５．１ｋｇ添加し水酸化ナトリウム溶液でｐＨ８．１に調整した後に１モル／Ｌの硝酸銀溶液１４７Ｌを７分間かけて加え、さらに２０分攪拌し限外濾過により水溶性塩類を除去した。出来たベヘン酸銀は平均粒子サイズ０．８μｍ、単分散度８％の粒子であった。分散物のフロックを形成後、水を取り除き、更に６回の水洗と水の除去を行った後乾燥させ、次に、ポリビニルブチラール（平均分子量３０００）のメチルエチルケトン溶液（１７質量％）５４４ｋｇとトルエン１０７ｋｇを徐々に添加して混合した後に、メディア分散機により２７．６ＭＰａで分散させプレフォーム乳剤を調製した。
【００５６】
〈感光層塗布液の調製〉
プレフォーム乳剤                                        ２４０ｋｇ
増感色素−１（０．１％メタノール溶液）                    １．７Ｌ
ピリジニウムプロミドペルブロミド（６％メタノール溶液）        ３Ｌ
臭化カルシウム（０．１％メタノール溶液）                  １．７Ｌ
カブリ防止剤−１（１０％メタノール溶液）                  １．２Ｌ
２−（４−クロロベンゾイル安息香酸（１２％メタノール溶液））
９．２Ｌ
２−メルカプトベンズイミダゾール（１％メタノール溶液）      １１Ｌ
トリブロモメチルスルホキノリン（５％メタノール溶液）        １７Ｌ
現像剤−１（２０％メタノール溶液）                      ２９．５Ｌ
【００５７】
【化１】
2005058882.tif 000003
【００５８】
〈非感光性保護層塗布液〉
《非感光性保護層塗布液の調製》
メチルエチルケトン                                          ５２Ｌ
酢酸セルロース                                          ２．３ｋｇ
メタノール                                                    ７Ｌ
フタラジン                                                ２５０ｇ
４−メチルフタル酸                                        １８０ｇ
テトラクロロフタル酸                                      １５０ｇ
テトラクロロフタル酸無水物                                １７０ｇ
マット剤：単分散度１０％平均粒子サイズ４μｍ単分散シリカ
７０ｇ
Ｃ9Ｈ19−Ｃ6Ｈ4−ＳＯ3Ｎａ                                  １０ｇ
〈スリップ層塗布液〉
上記感光層塗布液をＭＥＫで希釈し、粘度を０．０３Ｐａ・ｓに調整した。
【００５９】
感光層塗布液及び非感光性保護層塗布液の調製量は上記の調製量を１単位とし、塗布量に応じて調製を実施した。
【００６０】
〈同時重層用スライド型コータの準備〉
図１、図２に示す同時重層用スライド型コータを使用し、表１に示す様にリップ部の長さ、リップ部に続く凹部の形状を変化した同時重層用スライド型コータを準備し１−１〜１−１６とした。尚、同時重層用スライド型コータの幅は        ｍｍとした。尚、凹部の形状は図２に示される形状を基本として曲率半径とリップ部に対する長さを変化した。
【００６１】
【表１】
2005058882.tif 000004
【００６２】
〈塗布・乾燥〉
上記、調製した感光層塗布液の粘度μ（Ｐａ・ｓ）を０．５Ｐａ・ｓ、非感光性保護層塗布液の粘度μ（Ｐａ・ｓ）を０．１Ｐａ・ｓに調整し、塗布速度を８０ｍ／分、塗布幅１００ｍｍ、湿潤状態での感光層の膜厚１００μｍ、非感光性保護層の膜厚３０μｍとなるように塗布を行うのに必要な塗布液の吐出量の調整を準備した同時重層用スライド型コータ１−１に付き待機場所にて行った。
【００６３】
吐出量の調整が終了した後、同時重層用スライド型コータ１−１を塗布位置に移動し、厚さ１００μｍ、幅１５０ｍｍの帯状支持体（ＰＥＴを使用）１００００ｍを使用し、バックロールに保持された帯状支持体に、塗布液温度２５℃、塗布速度を８０ｍ／分、塗布幅１００ｍｍ、湿潤状態での感光層の膜厚１００μｍ、非感光性保護層の膜厚３０μｍとなるように塗布を行った後、８０℃で乾燥を行い熱現像感光材料を作製し試料１０１とした。塗布の時、帯状支持体と向き合うリップ部の最上部の帯状支持体との距離と、該リップの最下部の帯状支持体との距離の差を０．５ｍｍとなるようにした。
尚、同時重層用スライド型コータ１−１に変えて準備した同時重層用スライド型コータ１−２〜１−１６を使用した他は全て同じ条件で塗布・乾燥を行い熱現像感光材料を作製し試料１０２〜１１６とした。
【００６４】
〈評価〉
得られた各試料１０１〜１１６に付き、塗布終了前の１００ｍに付き幅方向を目視で塗布筋故障の有無を観察し、以下に示す評価ランクで評価した結果を表２に示す。
【００６５】
評価ランク
○：塗布筋故障の発生が認められない
△：１〜２本の塗布筋故障の発生が認められ、削除すれば製品化は可能
×：３本以上の塗布筋故障の発生が認められる製品化は困難
【００６６】
【表２】
2005058882.tif 000005
【００６７】
本発明の効果が確認された。
【００６８】
実施例２
実施例１で示した試料１−１０を作製する際、表３に示す様に帯状支持体と向き合うリップの最上部の帯状支持体との距離と、リップ部の最下部の帯状支持体との距離の差を変えた他は全て同じ条件で塗布を行い試料を作製し２０１〜２０８とした。
得られた各試料２０１〜２０８に付き、実施例１と同じ方法で塗布筋故障を観察し、実施例１と同じ評価ランクに従って評価した結果を表３に示す。
【００６９】
【表３】
2005058882.tif 000006
【００７０】
本発明の効果が確認された。
【００７１】
実施例３
〈感光層塗布液の準備〉
実施例１で調製した感光層塗布液の粘度、表面張力を表４に示す様に変え塗布液３−ａ〜３−ｆとした。
【００７２】
【表４】
2005058882.tif 000007
【００７３】
〈非感光性保護層塗布液の準備〉
実施例１で調製した非感光性保護層塗布液の粘度、表面張力を表５に示す様に変え塗布液３−Ａ〜３−Ｆとした。
【００７４】
【表５】
2005058882.tif 000008
【００７５】
〈スライド型コータの準備〉
実施例１で準備した同時重層用スライド型コータＮｏ１−１０を使用した。
【００７６】
〈塗布・乾燥〉
準備した感光層塗布液３−ａ〜３−ｆ、非感光性保護層塗布液３−Ａ〜３−Ｆ
を使用し、実施例１と同じ条件で塗布液の吐出量の調整を行った後、実施例１と同じ条件で塗布・乾燥を行い熱現像感光材料を作製し試料３０１〜３１２とした。
【００７７】
〈評価〉
得られた各試料３０１〜３１１に付き、実施例１と同じ方法で塗布筋故障の有無を観察し、実施例１と同じ評価ランクで評価した結果を表６に示す。
【００７８】
【表６】
2005058882.tif 000009
【００７９】
本発明の有効性が確認された。
【図面の簡単な説明】
【００８０】
【図１】本発明のスライド型コータを使用したスライド塗布方式の概略図である。
【図２】図１の（ｃ）のＹで示される部分の拡大概略図である。
【図３】リップ部及び凹部の形状の一例を示す概略断面図である。
【図４】図１の（ａ）のＸで示される部分の拡大概略図である。
【図５】同時重層用スライド型コータを使用したスライド塗布方式の概略図である。
【符号の説明】
【００８１】
１、７  同時重層用スライド型コータ
１０１、１０１ａ〜１０１ｄ、７０１、７０１ａ〜７０１ｄ  バー
１０２、１０２ａ〜１０２ｃ、７０２、７０２ａ〜７０２ｃ  スリット
１０３、７０３  リップ部
１０５、１０５ａ〜１０５ｄ、７０５、７０５ａ〜７０５ｄ  スライド面
１０６、７０８  ビード
２  バックロール
３  帯状支持体
７０７  凹部
【図１】
2005058882.tif 000010
【図２】
2005058882.tif 000011
【図３】
2005058882.tif 000012
【図４】
2005058882.tif 000013
【図５】
2005058882.tif 000014